(57)【要約】    【課題】  本発明は、耐摩耗性、耐肌荒れ性および耐事故性に優れた圧延用ロールの外層材およびそれを用いた圧延用ロールを提供する。    【解決手段】  本発明の圧延用ロールの外層材は、質量％で、ＭｇまたはＣａの１種または２種を０．００５〜０．５％含有するＦｅ基合金からなり、その金属組織に面積％で０．５〜５％の黒鉛と、０．１〜１０％のＭＣ系炭化物と、１０〜４５％のセメンタイトを有することを特徴とする。さらに、質量％で、Ｃ：３．０％を超えて４．０％以下、Ｓｉ：３．０％以下、Ｎｉ：２．３〜５．５％、Ｃｒ：０．１〜２．０％、Ｖ：０．３〜１０．０％を含有することを特徴とする。【選択図】      なし【特許請求の範囲】
【請求項１】
質量％で、ＭｇまたはＣａの１種または２種を０．００５〜０．５％含有するＦｅ基合金からなり、その金属組織に面積％で０．５〜５％の黒鉛と、０．１〜１０％のＭＣ系炭化物と、１０〜４５％のセメンタイトを有することを特徴とする圧延用ロールの外層材。
【請求項２】
質量％で、Ｃ：３．０％を超えて４．０％以下、Ｓｉ：３．０％以下、Ｎｉ：２．３〜５．５％、Ｃｒ：０．１〜２．０％、Ｖ：０．３〜１０．０％を含有することを特徴とする請求項１に記載の圧延用ロールの外層材。
【請求項３】
質量％で、Ｃ：３．０％を超えて４．０％以下、Ｓｉ：３．０％以下、Ｎｉ：２．３〜５．５％、Ｃｒ：０．１〜２．０％、ＶおよびＮｂを合計で０．３〜１０．０％を含有することを特徴とする請求項１に記載の圧延用ロールの外層材。
【請求項４】
さらに、質量％で、希土類元素（ＲＥＭ）を０．００５〜０．５％含有することを特徴とする請求項２または３に記載の圧延用ロールの外層材。
【請求項５】
さらに、質量％で、Ｍｎ：０．３〜２．０％、Ｍｏ：０．２〜３．０％、Ｗ：０．１〜３．０％、Ｃｏ：０．１〜１０．０％、Ｔｉ：０．０１〜２．０％、Ｂ：０．００２〜０．２％、Ｃｕ：０．０２〜１．０％の１種または２種以上を含有することを特徴とする請求項２〜４のいずれかに記載の圧延用ロールの外層材。
【請求項６】
請求項１〜５のいずれかに記載の圧延用ロールの外層材を用いたことを特徴とする圧延用ロール。
【請求項７】
熱間薄板圧延機の仕上列の後段用ワークロールであることを特徴とする請求項６に記載の圧延用ロール。
【発明の詳細な説明】
【技術分野】
【０００１】
本発明は、耐摩耗性、耐肌荒れ性および耐事故性に優れた圧延用ロールの外層材およびそれを用いた圧延用ロールに関する。特に熱間薄板圧延機の仕上列の後段に用いるワークロールの外層材として好適なものである。
【背景技術】
【０００２】
従来、熱間薄板圧延機の仕上列の後段にはグレン系鋳鉄材を外層材とするロールが使われていた。一般にグレン系ロールは耐焼付性に優れ、絞り圧延事故に遭遇した際でも、被圧延材の焼付きが少なく、その際のクラックの発生進展も少ない利点がある。
【０００３】
しかしながら、Ｃｒ、Ｍｏ、Ｖ、Ｗなどの合金を多量に含有させ、非常に硬いＭＣ系炭化物を晶析出させたハイス系材を外層材とするロールに比べて耐摩耗性はかなり劣っている。
【０００４】
ロールの耐摩耗性を向上させる手段としては、ＭＣ系、Ｍ2Ｃ系等の硬質炭化物を晶出あるいは析出させる方法が知られている。また、耐焼付性を向上させる手段としては、固体潤滑剤である黒鉛を晶出させる方法が知られている。しかしながら、硬質炭化物を構成する元素であるＶ、Ｍｏ、Ｗは白銑化元素であり、黒鉛と共存させることは困難であった。また、Ｖ等を含有したグレン系ロールを遠心力鋳造法で製造した場合、晶出炭化物と溶湯との比重差により、例えばＭＣ系炭化物は内面側に偏析するという問題があった。
【０００５】
このような問題を解決するために種々の発明がなされ、本出願人も既に特許文献１を提案した。すなわち、特許文献１には、化学成分が質量％で、Ｃ：２．０〜４．０％、Ｓｉ：０．５〜４．０％、Ｍｎ：０．１〜１．５％、Ｎｉ：２．０〜６．０％、Ｃｒ：１．０〜７．０％、Ｖ：２．０〜８．０％、残部Ｆｅおよび不純物元素からなり、基地組織と、面積％で０．５〜５．０％の黒鉛と、０．２〜１０．０％のＭＣ系炭化物と、１０．０〜４０．０％のセメンタイトとからなる金属組織を有する耐摩耗耐焼付性熱間圧延用ロールが記載されている。
【０００６】
【特許文献１】特開平６−３３５７１２号公報
【発明の開示】
【発明が解決しようとする課題】
【０００７】
前記特許文献１の熱間圧延用ロールは、硬質のＭＣ系炭化物を晶析出させて、耐摩耗性を向上させたものである。しかしながら、単に合金を高濃度に含有させると、ＭＣ系炭化物が不均一に晶析出しやすいため、ロールの摩耗形態が不均一となり、耐摩耗性や耐肌荒れ性が未だ十分でなかった。また、硬質炭化物の形状が切り欠き係数の低い微細な粒状になりにくく耐事故性も十分でないという問題があった。
【０００８】
したがって、本発明の目的は、これらの問題を解消し、耐摩耗性、耐肌荒れ性および耐事故性に優れた圧延用ロールの外層材およびそれを用いた圧延用ロールを提供することである。
【課題を解決するための手段】
【０００９】
本発明者は、耐焼付性に優れた特許文献１のロール外層材に対して改良を図り、特にＭｇまたはＣａを含有させることにより、ＭＣ系炭化物の形状を微細な粒状にするとともに、金属組織中に均一に分散できることを見いだし、耐摩耗性、耐肌荒れ性および耐事故性を向上させ得た。
【００１０】
すなわち、請求項１の本発明の圧延用ロールの外層材は、質量％で、ＭｇまたはＣａの１種または２種を０．００５〜０．５％含有するＦｅ基合金からなり、その金属組織に面積％で０．５〜５％の黒鉛と、０．１〜１０％のＭＣ系炭化物と、１０〜４５％のセメンタイトを有することを特徴とする。
【００１１】
また、請求項２の本発明の圧延用ロールの外層材は、請求項１の本発明において、さらに質量％で、Ｃ：３．０％を超えて４．０％以下、Ｓｉ：３．０％以下、Ｎｉ：２．３〜５．５％、Ｃｒ：０．１〜２．０％、Ｖ：０．３〜１０．０％を含有することを特徴とする。
【００１２】
また、請求項３の本発明の圧延用ロールの外層材は、請求項１の本発明において、さらに質量％で、Ｃ：３．０％を超えて４．０％以下、Ｓｉ：３．０％以下、Ｎｉ：２．３〜５．５％、Ｃｒ：０．１〜２．０％、ＶおよびＮｂを合計で０．３〜１０．０％を含有することを特徴とする。
【００１３】
また、請求項４の本発明の圧延用ロールの外層材は、請求項２および請求項３の本発明において、さらに、質量％で、希土類元素（ＲＥＭ）を０．００５〜０．５％含有することを特徴とする。加えて、請求項５の本発明の圧延用ロールの外層材は、請求項２〜請求項４の本発明において、さらに、質量％で、Ｍｎ：０．３〜２．０％、Ｍｏ：０．２〜３．０％、Ｗ：０．１〜３．０％、Ｃｏ：０．１〜１０．０％、Ｔｉ：０．０１〜２．０％、Ｂ：０．００２〜０．２％、Ｃｕ：０．０２〜１．０％の１種または２種以上を含有することを特徴とする。
【００１４】
さらに、本発明の外層材を用いた圧延用ロールであることを特徴とする。本発明の圧延用ロールは、熱間薄板圧延機の仕上列の後段用ワークロールに用いることが望ましい。
【発明の効果】
【００１５】
本発明の外層材はその金属組織に黒鉛を有し、耐事故性を確保するために必要な優れた耐焼付性、破壊靭性値は黒鉛量に応じて向上する。黒鉛量が面積％で０．５％未満では耐焼付性の効果が十分でない。また、黒鉛量が５％を超えると耐焼付き性、破壊靭性値の向上の効果は飽和し、耐摩耗性が低下する。このため、必要とされる黒鉛量は０．５〜５％である。より好ましい黒鉛量は１〜３％である。
【００１６】
耐摩耗性を向上させるためには、硬質な炭化物を分散させる必要がある。特に硬質な炭化物であるＭＣ系炭化物は面積％で０．１〜１０％含有する必要がある。硬質炭化物の面積％が０．１％未満では耐摩耗性が十分でない。また黒鉛との共存関係により、１０％を超えて硬質炭化物を含有させるのは製造上困難である。より好ましいＭＣ系炭化物の面積％は０．５〜６％である。
【００１７】
セメンタイトはＭＣ系炭化物に比べ軟質であるものの、高価な合金を使用することなく容易に晶出できる。また多量に晶出させることにより、軟質な基地の粒径を微細にし、かつ基地面積率を減少させ、耐摩耗性を向上させることができる。セメンタイトの晶出量は１０％未満では黒鉛の晶出が困難になり、４５％を超えると靭性が低下する。より好ましいセメンタイトの面積％は１５〜４０％である。
【００１８】
また、外層材の基地組織は、実質的にマルテンサイト、ベイナイトまたはパーライトからなるのが好ましい。
【００１９】
本発明のロール外層材は、その金属組織に所定量の黒鉛と、ＭＣ系炭化物と、セメンタイトを有し、かつＭｇまたはＣａを含有させることにより、ＭＣ系炭化物の形状を微細な粒状にするとともに、金属組織中に均一に分散できる。本発明の外層材の金属組織を達成するためには、外層材の各化学成分の含有範囲（質量％）は以下が望ましい。
【００２０】
Ｃ：３．０％を超えて４．０％以下
Ｃは、Ｆｅ、Ｃｒ、Ｖなどと結合してセメンタイトやＭＣ、Ｍ2Ｃ、Ｍ6Ｃ、Ｍ7Ｃ3系炭化物などの硬質炭化物を生成し耐摩耗性を高めるとともに、黒鉛を晶出して耐焼付性を付与するのに必要な元素である。Ｃが３．０％以下では炭化物量が不足するとともに黒鉛の晶出量も不足する。４．０％を超えると、セメンタイトや硬質炭化物が多くなりすぎ靭性が低下する。Ｃの含有量は、好ましくは３．０％を超えて３．４％以下である。
【００２１】
Ｓｉ：３．０％以下
Ｓｉは、黒鉛化促進元素である。外層材中の全Ｓｉ量が３．０％を超えると、基地が脆化し靭性が低下する。また黒鉛を晶出させるためには、全Ｓｉ量のうち０．０３％以上を接種で添加する必要がある。接種するＳｉ量は、好ましくは全Ｓｉ量の０．１〜０．５％とする。外層材中の全Ｓｉ量は、好ましくは０．８〜３．０％であり、より好ましくは１．０〜２．０％である。
【００２２】
Ｎｉ：２．３〜５．５％
Ｎｉは、黒鉛の晶出および基地組織の焼入れ性を向上させるため有効である。本発明の外層材は鋳造後の焼入れを特に必要としないため、２．３％以上含有すればよい。５．５％を超えるとオーステナイトが安定しすぎて、ベイナイトあるいはマルテンサイトに変態しにくくなる。Ｎｉの含有量は、好ましくは３．０〜５．０％であり、より好ましくは、４．０〜５．０％である。
【００２３】
Ｃｒ：０．１〜２．０％
Ｃｒは、基地組織をベイナイトあるいはマルテンサイトにして硬さを確保し、耐摩耗性を維持するのに有効な元素であり、０．１％以上必要である。Ｃｒが２．０％を超えると、黒鉛の晶出を阻害したり基地組織の靭性を低下させる。また、Ｃｒ系炭化物（Ｍ7Ｃ3系、Ｍ23Ｃ6系）を形成し、この炭化物はＭＣ系、Ｍ6Ｃ系炭化物に比べて硬さが低いため耐摩耗性向上効果が期待できず、かつ脆くなる。このためＣｒの上限は２．０％とする。Ｃｒの含有量は、より好ましくは１．０〜１．８％である。
【００２４】
Ｖ：０．３〜１０．０％
ＶはＣと結合してＭＣ系炭化物を生成する。このＭＣ系炭化物の硬さはＨｖ２５００〜３０００であり、炭化物の中でも非常に硬質である。このため、Ｖは耐摩耗性の向上に最も効果のある必須元素の１つである。晶出炭化物だけでなく、基地中の微細な析出炭化物として耐摩耗性の向上に寄与する。しかし、過剰に含有させると黒鉛の晶出を阻害し、靭性が低下する。それとともに、ＭＣ系炭化物が粗大化し耐肌荒れ性が低下するので好ましくない。Ｖの含有量は、好ましくは２．０〜５．０％である。
【００２５】
Ｍｇ、Ｃａ：０．００５〜０．５％
ＭｇおよびＣａは本発明のロール外層材において最も特徴とする元素である。これらは脱酸や脱硫作用の強い元素であり、酸化物や硫化物を形成する。詳細な現象は不明であるが、これらが溶湯中に懸濁されて核となり、ＭＣ系炭化物を微細均一に晶出させる。また、球状黒鉛鋳鉄の黒鉛がＭｇなどの添加によって球状化されるのと同様に、晶出するＭＣ系炭化物が粒状となると推測される。ＭＣ系炭化物の形状を微細な粒状にするとともに、金属組織中に均一に分散させるためには、ＭｇおよびＣａの１種または２種を０．００５％以上必要である。一方、０．５％を超えるとその効果が飽和し、また大量の添加は溶湯との反応が激しく作業的に困難になる。
【００２６】
Ｖ＋Ｎｂ：０．３〜１０．０％
本発明の外層材においては、ＶおよびＮｂを合計含有量で０．３〜１０．０％とすることができる。ＮｂはＶと同様にＣと結合してＭＣ系炭化物を生成する。ロールの外層材を遠心力鋳造法で形成させる場合、ＮｂはＭＣ系炭化物の偏析を少なからず軽減させる効果を有する。遠心力鋳造する際のＶの添加量に応じて、Ｎｂの添加の要否を選択すればよい。
【００２７】
希土類元素（ＲＥＭ）：０．００５〜０．５％
本発明の外層材において、希土類元素（ＲＥＭ）を０．００５〜０．５％添加してもよい。詳細は未だ明らかでないが、希土類元素（ＲＥＭ）は、ＭｇおよびＣａと同様にＭＣ系炭化物を粒状にするとともに、黒鉛を球状化する作用を有する。
【００２８】
本発明の外層材の基本化学成分は上記のとおりであるが、ロールの用途、使用特性などにより以下の種々の化学成分を選択的に添加することができる。
【００２９】
Ｍｎ：０．３〜２．０％
Ｍｎは、溶湯の脱酸や不純物であるＳをＭｎＳとして固定し、０．３％以上含有で効果がある。Ｍｎが２．０％を超えると残留オーステナイトを生じやすくなり安定して硬さを維持できない。Ｍｎの含有量は、好ましくは０．４〜１．５％であり、より好ましくは０．４〜１．０％である。
【００３０】
Ｍｏ：０．２〜３．０％
Ｍｏは、Ｃと結合して硬質のＭ6Ｃ系、Ｍ2Ｃ系炭化物を生成し、かつ基地組織中に固溶して基地組織を強化するので耐摩耗性の向上に有効であり、０．２％以上含有で効果がある。３．０％を超えると、黒鉛の晶出を阻害するので好ましくない。Ｍｏの含有量は、好ましくは０．２〜１．０％である。
【００３１】
Ｗ：０．１〜３．０％
ＷはＭｏと同様、Ｃと結合して硬質のＭ6Ｃ系、Ｍ2Ｃ系炭化物を生成し、かつ基地組織中に固溶して基地組織を強化するので耐摩耗性の向上に有効であり、０．１％以上含有で効果がある。３．０％を超えると、黒鉛の晶出を阻害するので好ましくない。Ｗの含有量は、好ましくは０．２〜２．０％である。
【００３２】
Ｃｏ：０．１〜１０．０％
Ｃｏは、基地組織の強化に有効な元素であるが、過剰になると靭性を低下させる。そのため、Ｃｏの含有量は０．１〜１０．０％とする。また、Ｃｏにはセメンタイトを不安定化し、黒鉛を晶出しやすくする効果もある。Ｃｏの含有量は、好ましくは３．０〜７．０％である。
【００３３】
Ｔｉ：０．０１〜２．０％
Ｔｉは、黒鉛化阻害元素であるＮおよびＯと結合して酸窒化物を形成する。Ｔｉは０．０１％未満では効果を期待できず、また含まれているＮおよびＯの量からＴｉは２．０％で十分である。Ｔｉの含有量は、好ましくは０．０５〜０．５％である。
【００３４】
Ｂ：０．００２〜０．２％
Ｂは、炭化物を微細化する効果があり、０．００２％未満ではその効果が十分に発揮されず、０．２％を超えると、炭化物が不安定になる。Ｂの含有量は、好ましくは０．０１〜０．０５％である。
【００３５】
Ｃｕ：０．０２〜１．０％
ＣｕはＣｏと同様、セメンタイトを不安定化し、黒鉛を晶出しやすくする効果がある。０．０２％未満ではその効果が十分でなく、１．０％を超えると靭性を低下させる。Ｃｕの含有量は、好ましくは０．１〜０．５％である。
【００３６】
上記元素以外は、不純物を除いて残部は実質的にＦｅである。不純物として主な元素はＰおよびＳである。靭性の低下を防止するため、Ｐの含有量は０．１％以下、Ｓの含有量は０．０８％以下が好ましい。
【００３７】
本発明のロールの外層材は、遠心力鋳造法あるいは連続肉盛鋳造法により形成することができる。本発明の効果をより一層発揮させるには遠心力鋳造法の方が好ましい。いずれの方法でも鋳造に際して、Ｓｉ含有接種剤を用いて接種する必要がある。
【発明を実施するための最良の形態】
【００３８】
表１に示す化学成分（供試材Ｎｏ．１〜Ｎｏ．２５）の溶湯を、遠心力鋳造機で高速回転させている円筒金型内に鋳込んで鋳造した。溶湯へのＳｉ、Ｍｇ、Ｃａの添加については、炉から出湯後の溶湯に、取鍋にてＦｅ−Ｓｉ接種剤、Ｎｉ−Ｍｇ接種剤、Ｃａ−Ｓｉ接種剤を添加した。このようにして得た供試材を、５００℃で１０時間加熱し、徐冷することにより、残留オーステナイトの分解と歪み取りを行った。
【００３９】
表１に示す供試材Ｎｏ．１〜Ｎｏ．７は本発明例、供試材Ｎｏ．２１〜Ｎｏ．２５は比較例である。なお、供試材Ｎｏ．３１は従来のグレン系材、供試材Ｎｏ．３２は従来のハイス系材である。
【表１】
2005068467.tif 000002
【００４０】
これらの供試材から試験片を採取し、画像解析装置により組織構成要素の面積％を測定し、また破壊靭性値および引張強度を測定した。また、圧延摩耗試験機で摩耗試験を、摩擦熱衝撃試験機で焼付試験を行った。なお、表２にそれぞれの試験結果を示す。
【００４１】
図１は圧延摩耗試験機の概略図を示す。図１において、圧延摩耗試験機は、圧延機１と、圧延材Ｓを余熱する加熱炉４と、圧延材Ｓを冷却する冷却水槽５と、圧延材Ｓの巻取り機６とテンションコントローラ７とから構成される。圧延機１には試験用ロール２、３が組み込まれる。試験用ロールは前記の供試材から作製し、外径６０ｍｍ、内径４０ｍｍ、幅４０ｍｍの小型スリーブロールを用いた。圧延摩耗試験機に試験用ロールを組み込み、試験条件が、圧延材料：ＳＵＳ３０４、圧下率：２５％、圧延速度：１５０ｍ／ｍｉｎ、圧延温度：９００℃、圧延距離：３００ｍ／回、ロール冷却：水冷、ロール数：４重式にて試験を行った。圧延後、試験用ロールの表面に生じた摩耗の深さを触針式表面粗さ計により測定した。
【００４２】
図２は摩擦熱衝撃試験機の概略図を示す。図２において、摩擦熱衝撃試験機は、ラック８に重り９を落下させることによりピニオン１０を回動させ、供試材１１に噛み込み材１２を強く接触させるものである。
【００４３】
【表２】
2005068467.tif 000003
【００４４】
本発明例のロール外層材は、ＭｇまたはＣａを含有させることにより、ＭＣ系炭化物の形状を微細な粒状にするとともに、金属組織中に均一に分散させたので、耐摩耗性、耐肌荒れ性および耐事故性とも良好な結果が得られた。
【００４５】
本発明例に比べて、比較例２１は破壊靭性値に劣る。比較例２２は摩耗量が多く耐摩耗性に劣る。比較例２３は焼付面積率が大きく耐焼付性に劣る。比較例２４は摩耗量が多く耐摩耗性に劣る。比較例２５は焼付面積率が大きく、また肌粗さも大きいので耐焼付性、耐肌荒れ性に劣る。
【産業上の利用可能性】
【００４６】
以上述べたように、本発明の圧延用ロールの外層材は黒鉛と硬質炭化物の共存により、耐摩耗性と耐事故性を併せ持つ。また硬質炭化物を微細均一に分散させ、形状を粒状にすることでさらに耐摩耗性および耐事故性を向上させることができる。本発明の圧延用ロールの外層材は熱間圧延用ワークロール全般で、特に熱間薄板圧延機の仕上列後段において優れた性能を発揮し、圧延工場における生産性の向上に寄与する。
【図面の簡単な説明】
【００４７】
【図１】実施の形態で用いた圧延摩耗試験機の概略図である。
【図２】実施の形態で用いた摩擦熱衝撃試験機の概略図である。
【符号の説明】
【００４８】
１  圧延摩耗試験機、  ２  試験用ロール、  ３  試験用ロール、  ４  加熱炉、
５  冷却水槽、  ６  巻取り機、  ７  テンションコントローラ、  Ｓ  圧延材、
８  ラック、  ９  重り、  １０  ピニオン、  １１  供試材、
１２  噛み込み材
【図１】
2005068467.tif 000004
【図２】
2005068467.tif 000005